ПОКРЫТАЯ ЛЮМИНЕСЦЕНТНАЯ ЧАСТИЦА, ЛЮМИНЕСЦЕНТНЫЙ ПРЕОБРАЗУЮЩИЙ ЭЛЕМЕНТ, ИСТОЧНИК СВЕТА, ОСВЕТИТЕЛЬНОЕ УСТРОЙСТВО И СПОСОБ ИЗГОТОВЛЕНИЯ ПОКРЫТОЙ ЛЮМИНЕСЦЕНТНОЙ ЧАСТИЦЫ

1. Покрытая люминесцентная частица (100, 200), причем данная покрытая люминесцентная частица (100, 200) включает:
люминесцентную частицу (102) из люминесцентного материала, причем данный люминесцентный материал предназначается, чтобы поглощать свет в первом спектральном диапазоне и преобразовывать часть поглощенного света в свет второго спектрального диапазона,
первый покровный слой (104), образующий первый водонепроницаемый слой, причем первый покровный слой (104) включает покрытие на основе оксида, нитрида, фосфида или сульфида металла,
4
4
второй покровный слой (106), образующий второй водонепроницаемый слой, причем второй покровный слой (106) включает полимер на основе кремния, или второй покровный слой (106) включает непрерывный слой одного из материалов из группы, состоящей из AlPO и LaPO,
причем первый покровный слой (104) и второй покровный слой (106) являются светопроницаемыми, первый покровный слой (104) инкапсулирует люминесцентную частицу (102), и второй покровный слой (106) инкапсулирует люминесцентную частицу (102) с первым покровным слоем (104).
2. Покрытая люминесцентная частица (100, 200) по п. 1, в которой, когда второй покровный слой (106) включает полимер на основе кремния, полимер на основе кремния получают, используя материал из группы соединений, имеющих следующую формулу:
в которой
R1, R2 и R3 представляют собой гидролизующиеся алкоксильные группы, а R4 выбирают из линейных алкильных групп C1-C6, гидролизующихся алкоксильных групп и фенильной группы, или
3
2
5
3
2
5
3
2
5
R1, R2 и R3 индивидуально выбирают из -OCH и -OCH, а R4 выбирают из -CH, -CH, -OCH, -OCH и фенильная группа.
3. Покрытая люминесцентная частица (100, 200) по п. 2, в которой полимер на основе кремния получают, используя материал из группы, которую составляют тетраметоксисилан, тетраэтоксисилан, триметокси(метил)силан и триэтокси(метил)силан.
4. Покрытая люминесцентная частица (100, 200) по п. 1, в которой люминесцентный материал включает сульфид и/или селенид, или люминесцентный материал из групп ортосиликатов или тиогаллатов.
5. Покрытая люминесцентная частица (100, 200) по п. 3, в которой люминесцентный материал включает, по меньшей мере, один из материалов, представляющих собой сульфид кальция, сульфид стронция, селенид-сульфид кальция.
6. Покрытая люминесцентная частица (100, 200) по п. 1, в которой диаметр (d) люминесцентной частицы (102) составляет менее чем 200 мкм.
7. Покрытая люминесцентная частица (100, 200) по п. 1, в которой толщина (th1) первого покровного слоя (104) находится в интервале от 5 нм до 30 нм.
8. Покрытая люминесцентная частица (100, 200) по п. 1, в которой толщина (th2) второго покровного слоя (106) находится в интервале от 30 нм до 80 нм.
9. Покрытая люминесцентная частица (100, 200) по п. 1, дополнительно включающая третий покровный слой (202), который располагается между первым покровным слоем (104) и вторым покровным слоем (106), причем третий покровный слой (202) представляет собой один из следующих:
- слой оксида металла,
- слой полимера на основе кремния,
4
2
2
3
4
- непрерывный слой одного из материалов из группы, состоящей из AlPO, SiO, AlO и LaPO,
причем третий покровный слой (202) является светопроницаемым и образует водонепроницаемый слой.
4
4
10. Покрытая люминесцентная частица (100, 200) по п. 1, в которой, когда второй покровный слой включает непрерывный слой одного из материалов из группы, состоящей из AlPO и LaPO, непрерывный слой получают из наночастиц соответствующих материалов.
11. Люминесцентный преобразующий элемент (300, 352), включающий:
- покрытые люминесцентные частицы (100, 200) по любому из пунктов 1-10, и
- связующий материал (302), который соединяет покрытые люминесцентные частицы (100, 200) в люминесцентном преобразующем элементе (300, 352).
12. Источник света (350, 370, 390, 400), включающий:
световой излучатель (354), который производит световое излучение, причем световое излучение включает свет в первом спектральном диапазоне,
люминесцентный преобразующий элемент (300, 352) по п. 11 или покрытые люминесцентные частицы по п. 1, причем люминесцентный преобразующий элемент или покрытые люминесцентные частицы предназначаются, чтобы принимать свет, который производит световой излучатель (354).
13. Осветительное устройство (450), включающее:
- покрытые люминесцентные частицы (100, 200) по любому из пунктов 1-10, или
- люминесцентный преобразователь (300, 352) по п. 11, или
- источник света (350, 370, 390, 400) по п. 12.
14. Способ (500) изготовления покрытых люминесцентных частиц, причем способ (500) включает следующие стадии:
- изготовление (502) люминесцентных частиц люминесцентного материала, при этом указанные люминесцентные частицы предназначены для того, чтобы поглощать свет в первом спектральном диапазоне и преобразовывать часть поглощенного света в свет второго спектрального диапазона,
- нанесение (504) первого покровного слоя оксида металла на поверхность люминесцентных частиц,
4
4
- нанесение (506, 510) второго покровного слоя на поверхность люминесцентных частиц с первым покровным слоем посредством золь-гелевой технологии или технологии суспендирования наночастиц, причем основу золь-гелевой технологии представляет собой сложный эфир кремниевой кислоты, и при этом в технологии суспендирования наночастиц используется суспензия AlPO или LaPO в жидкости.
15. Способ (500) изготовления покрытых люминесцентных частиц по п. 14, в котором стадия нанесения (506) второго покровного слоя включает стадию получения (508) водного раствора первого материала, причем первый материал представляет собой материал из группы соединений, имеющих следующую формулу:
в которой
R1, R2 и R3 представляют собой гидролизующиеся алкоксильные группы, а R4 выбирают из линейных алкильных групп C1-C6, гидролизующихся алкоксильных групп и фенильной группы, или
3
2
5
3
2
5
3
2
5
R1, R2 и R3 индивидуально выбирают из -OCH и -OCH, а R4 выбирают из -CH, -CH, -OCH, -OCH и фенильная группа.